(57)【要約】【課題】発光素子とその製造方法において、発光効率が高く、かつ実装が容易な発光素子の実現とその製造の容易化を図る。【解決手段】発光素子１は、ｎ型窒化物半導体層２、ｐ型窒化物半導体層３を一部に非積層部２０を設けて積層した一方の面に、半導体層２，３に電流を注入するための半導体面電極２１，３１、半導体層２，３を保持する絶縁層４、実装用の実装面電極５とを備える。絶縁層４は、実装面電極５と半導体面電極２１，３１を導通させるＶＩＡ１０を備える。透明結晶基板上に半導体層２，３と半導体面電極２１，３１とを積層し、ビルドアップ基板工程を用いて、絶縁層４と実装面電極５及びＶＩＡ１０を形成した後、透明結晶基板を半導体層２から分離して発光素子１が製造される。実装面電極５により、プリント基板と同様に実装ができる。半導体層２，３から直接、効率良く光を外部に取り出すことができる。【選択図】図１
2007503718.tif 000002
【特許請求の範囲】
【請求項１】
ｐ型及びｎ型窒化物半導体層を積層して形成した発光素子において、
前記各半導体層に電流を注入するための半導体面電極と、
前記各半導体層を保持するための絶縁層と、
前記絶縁層の前記半導体層がある面とは反対側の面に設けた実装用の実装面電極と、を備え、
一方の半導体層は他方の半導体層と、一部に積層していない非積層部を持ち、
前記一方の半導体層に積層された半導体面電極は前記非積層部に積層されており、
前記実装面電極と前記半導体面電極とを導通させるＶＩＡが前記絶縁層に形成され、前記半導体面電極、絶縁層、及び実装面電極は、前記積層された半導体層の一方の面に順に積層されていることを特徴とする発光素子。
【請求項２】
前記絶縁層は、樹脂、セラミックス、及びシリコンのいずれか１つからなることを特徴とする請求項１に記載の発光素子。
【請求項３】
前記ＶＩＡ内部を導電性材料により埋めていることを特徴とする請求項１に記載の発光素子。
【請求項４】
前記半導体層の表面又は内部に蛍光体を配置していることを特徴とする請求項１に記載の発光素子。
【請求項５】
発光素子の製造方法において、
透明結晶基板上にｐ型及びｎ型窒化物半導体層を積層し、前記透明基板側に設けられる前記半導体層の一部に非積層部を設け、これらの半導体層上に各半導体層に電流を注入するための半導体面電極をそれぞれの電極表面を同一方向に露出した状態で設けてなる半導体基板を形成する基板形成工程と、
前記形成された半導体基板の半導体面電極側の面に絶縁層を形成し、前記半導体面電極上の一部の絶縁層を除去してＶＩＡ用開口を設け、この除去により露出した半導体面電極上及び前記ＶＩＡ用開口の内面に導体を設けてＶＩＡを形成するとともに、このＶＩＡを介して前記半導体面電極に電気接続される実装面電極を前記絶縁層表面に形成するＶＩＡ形成工程と、
前記ＶＩＡ形成工程の後に、前記透明結晶基板を前記半導体層から分離する基板分離工程と、を備えたことを特徴とする発光素子の製造方法。
【請求項６】
前記ＶＩＡ形成工程において形成される絶縁層は、樹脂、セラミックス、及びシリコンのいずれか１つからなることを特徴とする請求項５に記載の発光素子の製造方法。
【請求項７】
前記ＶＩＡ形成工程において形成される絶縁層は、絶縁層材料として銅箔付樹脂を用いて形成されることを特徴とする請求項５に記載の発光素子の製造方法。
【請求項８】
前記ＶＩＡ形成工程における半導体面電極上の樹脂の除去加工に際し、前記銅箔付樹脂における樹脂除去加工予定位置の銅箔を除去し、残った銅箔を樹脂の除去加工用マスクとして用いることを特徴とする請求項７に記載の発光素子の製造方法。
【請求項９】
前記ＶＩＡ形成工程における半導体面電極上の絶縁層の除去加工をレーザ光又はプラズマの照射により行うことを特徴とする請求項５に記載の発光素子の製造方法。
【請求項１０】
前記基板分離工程における透明結晶基板の分離にレーザ光を用いることを特徴とする請求項５に記載の発光素子の製造方法。
【請求項１１】
前記レーザ光による半導体層からの透明結晶基板の分離と同時に該半導体層表面の分離面に凹凸を形成することを特徴とする請求項１０に記載の発光素子の製造方法。
【請求項１２】
前記半導体層表面の凹凸形成は、透明結晶基板を分離するための分離用レーザ光の照射と同時に凹凸形成用レーザ光を照射して行うことを特徴とする請求項１１に記載の発光素子の製造方法。
【請求項１３】
発光素子の製造方法において、
透明結晶基板上にｐ型及びｎ型窒化物半導体層を積層し、前記透明基板側に設けられる前記半導体層の一部に非積層部を設け、これらの半導体層上に各半導体層に電流を注入するための半導体面電極をそれぞれの電極表面を同一方向に露出した状態で設けてなる半導体基板を形成する基板形成工程と、
前記半導体面電極に対応するＶＩＡ用開口を予め形成した絶縁層を前記形成された半導体基板の半導体面電極側の面に積層し、前記半導体面電極上及び前記ＶＩＡ用開口内面に導体を設けてＶＩＡを形成するとともに、このＶＩＡを介して前記半導体面電極に電気接続される実装面電極を前記絶縁層表面に形成するＶＩＡ形成工程と、
前記ＶＩＡ形成工程の後に、前記透明結晶基板を前記半導体層から分離する基板分離工程と、を備えたことを特徴とする発光素子の製造方法。
【請求項１４】
前記ＶＩＡ形成工程において積層される絶縁層は、樹脂、セラミックス、及びシリコンのいずれか１つからなることを特徴とする請求項１３に記載の発光素子の製造方法。
【請求項１５】
前記絶縁層の開口の形成を絶縁層へのレーザ光又はプラズマの照射により行うことを特徴とする請求項１３に記載の発光素子の製造方法。
【請求項１６】
前記基板分離工程における透明結晶基板の分離にレーザ光を用いることを特徴とする請求項１３に記載の発光素子の製造方法。
【請求項１７】
前記レーザ光による半導体層からの透明結晶基板の分離と同時に該半導体層表面の分離面に凹凸を形成することを特徴とする請求項１６に記載の発光素子の製造方法。
【請求項１８】
前記半導体層表面の凹凸形成は、透明結晶基板を分離するための分離用レーザ光の照射と同時に凹凸形成用レーザ光を照射して行うことを特徴とする請求項１７に記載の発光素子の製造方法。
【発明の詳細な説明】
【技術分野】
【０００１】
本発明は、半導体発光素子とその製造方法に関する。
【０００２】
従来、発光ダイオードからなる半導体発光素子を基板に実装する技術として、ワイヤーボンディングやフリップチップ実装などの実装技術がある。これらの技術は、高精度な位置決めが必要であり、表面実装技術を用いて一括実装できる構造を持つ発光素子が望まれている。
【０００３】
ところで、最近、応用の著しい半導体発光素子として窒化物半導体を用いた発光素子がある。この発光素子はサファイア基板上に半導体を積層して形成されるので、発光素子からの光取り出しは、サファイア基板を透過して行われる。しかし、半導体薄膜とサファイア基板との屈折率の差、さらにサファイア基板とサファイア基板外雰囲気との屈折率の差により、一部の光がチップ内部に閉じ込められ、熱となって失われる。また、サファイア基板を透過せずにサファイヤ基板の反対側の半導体面から光を取り出す場合、サファイア基板を介して実装されるので、サファイア基板の介在によって熱の放熱効率が悪化する。そこで、サファイア基板を除去し、除去した部分にヒートシンクを張り合わせる技術が提案されている（例えば、特許文献１参照）。
【０００４】
上述のサファイア基板を除去する技術を説明する。この技術は複数のレーザダイオードの集合体であるレーザダイオードアレイの製造に用いられている。ＦＩＧ．１９Ａ〜１９Ｆは一連のレーザダイオードアレイ製造プロセスを示す。ＦＩＧ．１９Ａに示すように、サファイア基板１０１の上に、薄膜層による半導体１０２と電極１２１とからなるレーザダイオードアレイを形成する。次に、ワックス１０３を表面に備えた支持基板１０４を用いて、ＦＩＧ．１９Ｂに示すように、サファイア基板１０１とは反対の面である、電極１２１の面をワックス１０３に付着させ、サファイア基板を含めて保持する。
【０００５】
この状態で、サファイア基板１０１を通してレーザ光１０５を半導体１０２に照射することにより、半導体１０２の表面に予め形成した薄いＧａＮ層をＧａメタルとＮ２に分解して、ＦＩＧ．１９Ｃに示すように、サファイア基板１０１が半導体１０２から分離除去される。
【０００６】
続いて、ＦＩＧ．１９Ｄに示すように、サファイア基板を除去した半導体１０２の面にメタル層１０６を形成し、また、メタル層１０７を表面に形成した熱伝導性基板１０８を準備する（金属基板の場合メタル層は不要）。次に、ＦＩＧ．１９Ｅに示すように、半導体１０２と熱伝導性基板（ヒートシンク）１０８とを、各メタル層のところで、はんだ結合層１０９を形成して熱的接合を行う。この後、ＦＩＧ．１９Ｆに示すように、ワックス１０３を溶融させて、熱伝導性基板１０８に保持された、半導体１０２と電極１２１からなるレーザダイオードアレイが得られる。
【０００７】
このように、サファイア基板を除去して、サファイア基板があったところに導電性基板を取り付けることで、アレイ中の全レーザダイオードに対して共通の裏面コンタクトを形成することができる。また、より効果的にヒートシンクを用いることができる。サファイア基板を除去する技術は、レーザダイオードに限らず発光ダイオード（ＬＥＤ）からなる半導体発光素子においても適用することが可能である。
【特許文献１】特開２０００−１９６１９７号公報
【発明の開示】
【発明が解決しようとする課題】
【０００８】
しかしながら、上述したＦＩＧ．１９Ａ〜１９Ｆや特許文献に示されるようなサファイア基板の除去や電極形成、ヒートシンク接合の方法においては、多工程の処理が必要であり、また、支持基板の準備などによりコストが高くなる。また、光取り出しが電極形成面から行われるので発光素子の発光効率が低いという問題がある。
【０００９】
本発明は、上記課題を解消するものであって、一括表面実装が可能であり、発光効率が高く、安価に製造できる発光素子とその製造方法を提供することを目的とする。
【課題を解決するための手段】
【００１０】
上記課題を達成するために、本発明は、ｐ型及びｎ型窒化物半導体層を積層して形成した発光素子において、前記各半導体層に電流を注入するための半導体面電極と、前記各半導体層を保持するための絶縁層と、前記絶縁層の前記半導体層がある面とは反対側の面に設けた実装用の実装面電極と、を備え、一方の半導体層は他方の半導体層と、一部に積層していない非積層部を持ち、前記一方の半導体層に積層された半導体面電極は前記非積層部に積層されており、前記実装面電極と前記半導体面電極とを導通させるＶＩＡが前記絶縁層に形成され、前記半導体面電極、絶縁層、及び実装面電極は、前記積層された半導体層の一方の面に順に積層されている発光素子である。
【００１１】
このような構成によれば、ＶＩＡを用いて半導体面電極に導通させた実装面電極を絶縁層の表面に設けているので、ワイヤボンディングやフリップチップ実装などの半導体実装技術を用いることなく、プリント基板工程における表面実装技術を用いて、この実装面電極により発光素子を実装することができる。また、光取り出し面となる半導体層の他方の面には通常存在するサファイア基板や電極などの介在物がなく、半導体層から光を直接外部に効率よく取り出すことができる。
【００１２】
本発明は、上述の改良された発明において、前記絶縁層は、樹脂、セラミックス、及びシリコンのいずれか１つからなるものである。
【００１３】
このような構成によれば、製造コストや製品性能に合わせて絶縁層材料を選択した発光素子が得られる。
【００１４】
本発明は、上述の改良された発明において、前記ＶＩＡ内部を導電性材料により埋めているものである。
【００１５】
このような構成によれば、一般に導電性材料は熱伝導性が良いことから、発光部である半導体層の発熱をＶＩＡ内部の導電性材料を介して実装基板へと効率よく放熱することができ、発光素子の熱負荷の低減、安定な発光、発光素子の長寿命化などが図られる。
【００１６】
本発明は、上述の改良された発明において、前記半導体層の表面又は内部に蛍光体を配置しているものである。
【００１７】
このような構成によれば、発光素子から発せられた光を効率よく蛍光体で色調変換することができる。また、樹脂などにより発光素子を封止する場合、封止樹脂に蛍光体を分散させる場合よりも封止樹脂の劣化を低減できる。
【００１８】
また、本発明は、発光素子の製造方法において、透明結晶基板上にｐ型及びｎ型窒化物半導体層を積層し、前記透明基板側に設けられる前記半導体層の一部に非積層部を設け、これらの半導体層上に各半導体層に電流を注入するための半導体面電極をそれぞれの電極表面を同一方向に露出した状態で設けてなる半導体基板を形成する基板形成工程と、前記形成された半導体基板の半導体面電極側の面に絶縁層を形成し、前記半導体面電極上の一部の絶縁層を除去してＶＩＡ用開口を設け、この除去により露出した半導体面電極上及び前記ＶＩＡ用開口の内面に導体を設けてＶＩＡを形成するとともに、このＶＩＡを介して前記半導体面電極に電気接続される実装面電極を前記絶縁層表面に形成するＶＩＡ形成工程と、前記ＶＩＡ形成工程の後に、前記透明結晶基板を前記半導体層から分離する基板分離工程と、を備えた発光素子の製造方法である。
【００１９】
このような構成によれば、既存のプリント基板工程を応用して安価に高効率な発光素子を製造できる。すなわち、ＶＩＡ形成工程において、発光部分である半導体層上に、既存のプリント基板工程のビルドアップ基板工程や基板張り合わせ工程を用いて、半導体層を保持するための絶縁層と実装用の実装面電極とを形成できる。その後、透明結晶基板を分離して得られた発光素子は、絶縁層表面に実装面電極を備えているので、ワイヤボンディングやフリップチップ実装などの半導体実装技術を用いることなく、表面実装が可能である。また、透明結晶基板を除去しているので、半導体層からなる発光部分からの光の直接取り出しが可能である。従って、実装性と発光効率がともに優れる発光素子を安価に得られる。
【００２０】
本発明は、上述の改良された発明において、前記ＶＩＡ形成工程において形成される絶縁層は、樹脂、セラミックス、及びシリコンのいずれか１つからなるものである。
【００２１】
このような構成によれば、絶縁層材料の選択余地が広がり、製造コストや製品性能に合わせて絶縁層材料を選択して発光素子を製造できる。
【００２２】
本発明は、上述の改良された発明において、前記ＶＩＡ形成工程において形成される絶縁層は、絶縁層材料として銅箔付樹脂を用いて形成されるものである。
【００２３】
このような構成によれば、従来のプリント基板工程における銅箔付樹脂を利用できるともに、従来のプリント基板工程を利用して基板形成工程及びＶＩＡ形成工程を行うことができる。
【００２４】
本発明は、上述の改良された発明において、前記ＶＩＡ形成工程における半導体面電極上の樹脂の除去加工に際し、前記銅箔付樹脂における樹脂除去加工予定位置の銅箔を除去し、残った銅箔を樹脂の除去加工用マスクとして用いるものである。
【００２５】
このような構成によれば、樹脂の除去加工にレーザ光を用いる場合、レーザ光の精密な位置決めを行うことなく、高精度に樹脂を加工することが可能である。また、樹脂の除去加工にプラズマを用いる場合、別途マスク材料を準備する必要がない。
【００２６】
本発明は、上述の改良された発明において、前記ＶＩＡ形成工程における半導体面電極上の絶縁層の除去加工をレーザ光又はプラズマの照射により行うものである。
【００２７】
このような構成によれば、レーザ光を用いる場合、加工条件の調整によって絶縁層のみを選択的に除去加工でき、また、高い加工精度が得られる。さらに、真空装置が必要でなく、大気圧中で簡便・高速に加工が可能である。また、プラズマを用いる場合、多数のＶＩＡ形成処理、さらには多数の基板処理を一括して行うことができ効率的にＶＩＡを形成できる。
【００２８】
本発明は、上述の改良された発明において、前記基板分離工程における透明結晶基板の分離にレーザ光を用いるものである。
【００２９】
このような構成によれば、大気中で簡便に、また時間的・空間的にエネルギーを集中して、半導体への損傷を最小限にして透明結晶基板の分離を行うことができる。
【００３０】
本発明は、上述の改良された発明において、前記レーザ光による半導体層からの透明結晶基板の分離と同時に該半導体層表面の分離面に凹凸を形成するものである。
【００３１】
このような構成によれば、段取り替えなどの工程を少なくすることができる。また、得られた発光素子は、半導体層表面の凹凸によって半導体層表面から内部への反射が抑制されるので、半導体層からの発光を外部に効率よく取り出すことが可能となる。
【００３２】
本発明は、上述の改良された発明において、前記半導体層表面の凹凸形成は、透明結晶基板を分離するための分離用レーザ光の照射と同時に凹凸形成用レーザ光を照射して行うものである。
【００３３】
このような構成によれば、両レーザ光の照射条件調整により表面微細形状の形状制御が容易に行える。
【００３４】
また、本発明は、発光素子の製造方法において、透明結晶基板上にｐ型及びｎ型窒化物半導体層を積層し、前記透明基板側に設けられる前記半導体層の一部に非積層部を設け、これらの半導体層上に各半導体層に電流を注入するための半導体面電極をそれぞれの電極表面を同一方向に露出した状態で設けてなる半導体基板を形成する基板形成工程と、前記半導体面電極に対応するＶＩＡ用開口を予め形成した絶縁層を前記形成された半導体基板の半導体面電極側の面に積層し、前記半導体面電極上及び前記ＶＩＡ用開口内面に導体を設けてＶＩＡを形成するとともに、このＶＩＡを介して前記半導体面電極に電気接続される実装面電極を前記絶縁層表面に形成するＶＩＡ形成工程と、前記ＶＩＡ形成工程の後に、前記透明結晶基板を前記半導体層から分離する基板分離工程と、を備えた発光素子の製造方法である。
【００３５】
このような構成によれば、既存のプリント基板工程を応用して安価に高効率な発光素子を製造できる。すなわち、ＶＩＡ形成工程において、半導体面電極に面するＶＩＡ用開口を予め形成した絶縁層を既存のプリント基板工程を応用して形成でき、このような絶縁層を半導体基板に張り合わせて半導体層を保持するための絶縁層と実装用の実装面電極とを容易に形成できる。その後、透明結晶基板を分離して得られた発光素子は、前述同様に、表面実装及び半導体層からの光の直接取り出しが可能であり、実装性と発光効率がともに優れる発光素子を安価に得られる。
【００３６】
本発明は、上述の改良された発明において、前記ＶＩＡ形成工程において積層される絶縁層は、樹脂、セラミックス、及びシリコンのいずれか１つからなるものである。
【００３７】
このような構成によれば、前記同様に絶縁層材料の選択余地が広がり、製造コストや製品性能に合わせて絶縁層材料を選択して発光素子を製造できる。
【００３８】
本発明は、上述の改良された発明において、前記絶縁層の開口の形成を絶縁層へのレーザ光又はプラズマの照射により行うものである。
【００３９】
このような構成によれば、レーザ光を用いる場合、前記同様に、選択的に除去加工でき、また、高い加工精度が得られる。さらに、真空装置が必要でなく、大気圧中で簡便・高速に加工が可能である。また、プラズマを用いる場合、前記同様に、多数のＶＩＡ形成処理、さらには多数の基板処理を一括して行うことができ効率的にＶＩＡを形成できる。
【００４０】
本発明は、上述の改良された発明において、前記基板分離工程における透明結晶基板の分離にレーザ光を用いるものである。
【００４１】
このような構成によれば、前記同様に、大気中で簡便に、また時間的・空間的にエネルギーを集中して、半導体への損傷を最小限にして透明結晶基板の分離を行うことができる。
【００４２】
本発明は、上述の改良された発明において、前記レーザ光による半導体層からの透明結晶基板の分離と同時に該半導体層表面の分離面に凹凸を形成するものである。
【００４３】
このような構成によれば、前記同様に、段取り替えなどの工程を少なくすることができる。また、得られた発光素子は、半導体層表面の凹凸によって半導体層表面から内部への反射が抑制されるので、半導体層からの発光を外部に効率よく取り出すことが可能となる。
【００４４】
本発明は、上述の改良された発明において、前記半導体層表面の凹凸形成は、透明結晶基板を分離するための分離用レーザ光の照射と同時に凹凸形成用レーザ光を照射して行うものである。
【００４５】
このような構成によれば、前記同様に、両レーザ光の照射条件調整により表面微細形状の形状制御が容易に行える。
【発明を実施するための最良の形態】
【００４６】
（発光素子）
以下、本発明の一実施形態に係る発光素子とその製造方法について、図面を参照して説明する。ＦＩＧ．１，ＦＩＧ．２は、本発明の発光素子１を示す。発光素子１は、ｐ型及びｎ型窒化物半導体層からなる半導体層２，３を積層し、各半導体層２，３に電流を注入するための半導体面電極２１，３１と、各半導体層２，３を保持するための絶縁層４と、絶縁層４の半導体層２，３がある面とは反対側（図の上方）の面に設けた実装用の実装面電極５と、を備えている。また、一方の半導体層２は他方の半導体層３と、一部に積層していない非積層部２０を持ち、一方の半導体層２に積層された半導体面電極２１は非積層部２０に積層されている。実装面電極５と半導体面電極２１，３１とは、絶縁層４に形成したＶＩＡ用開口４１の内面の導体５１によって導通されている。半導体面電極２１，３１、絶縁層４、及び実装面電極５は、積層された半導体層２，３の一方の面に順に積層されている。
【００４７】
上述の発光素子１において、例えば、半導体層２がｎ型窒化物半導体であり、半導体層３がｐ型窒化物半導体である。逆に、半導体層３をｎ型窒化物半導体とし、半導体層２をｐ型窒化物半導体とした組合せでもよい。これらの半導体層２，３は、層界面に活性層を有して発光ダイオード（ＬＥＤ：Ｌｉｇｈｔ  Ｅｍｉｔｔｉｎｇ  Ｄｉｏｄｅ）を形成している。発光素子１の半導体層２、３を積層した一方の面（図の下側）は、光取出し面である。他方の面（図の上側）は、実装面電極５が形成された実装面である。
【００４８】
このような構成の発光素子１は、実装面電極５を発光面の反対側の表面に備えていることから、プリント基板に表面実装される素子と同様に取り扱うことが可能となり、発光素子１の実装に際してプリント基板における実装方法を用いることが可能となる。つまり、ワイヤボンディングやフリップチップ実装などの半導体実装技術を必要とせず、はんだリフローなどによる表面実装技術の適用が可能となる。また、発光素子１は、光取り出し面がサファイアなどの透明結晶基板等によって覆われていないので、半導体層２，３から、光を直接外部に効率良く取り出すことが可能である。
【００４９】
なお、ＦＩＧ．１，ＦＩＧ．２に示した発光素子１は、一対の半導体面電極２１，３１及びこれに対応する１対の実装面電極５，５を有する単一素子形態のものである。このような発光素子１は、平面的に配列して一括製造した発光素子集合体を切断してチップ化して得られる。また、発光素子集合体を切断せずに、又は、所定個数の発光素子集合体として用いることもできる。
【００５０】
（工程フロー）
次に、発光素子１の製造工程について説明する。ＦＩＧ．３Ａは、製造工程の概要フローを示す。以下、ＦＩＧ．２を適宜参照する。発光素子１の製造の最初の基板形成工程（Ｓ１）において、透明結晶基板上にｐ型及びｎ型窒化物半導体層２，３を積層し、一部に非積層部２０を設け、これらの半導体層２，３上に各半導体層２，３に電流を注入するための半導体面電極２１，３１をそれぞれの電極表面を同一方向に露出した状態で設けてなる半導体基板が形成される。
【００５１】
次のＶＩＡ形成工程（Ｓ２）において、前記形成された半導体基板の半導体面電極２１，３１側の面に絶縁層４を形成し、半導体面電極２１，３１に電気接続した実装面電極５が絶縁層４の表面に形成される。このＶＩＡ形成工程では、後に示すように大別して２つの方法が用いられる。
【００５２】
最後に、基板分離工程（Ｓ３）において、透明結晶基板を半導体層２から分離して発光素子１が得られる。
【００５３】
上述のＶＩＡ形成工程（Ｓ２）として、ＦＩＧ．３Ｂ，３Ｃに示す２通りの方法を用いることができる。ＶＩＡ形成工程（Ａ）では、ＦＩＧ．３Ｂに示すように、まず半導体基板上に絶縁層を形成し（Ｓ１１）、その後、絶縁層にＶＩＡ用開口を形成し（Ｓ１２）、半導体面電極と実装面電極とを電気接続する（Ｓ１３）。後述のＦＩＧ．４Ａ〜４Ｅ，ＦＩＧ．５Ａ〜５Ｆ，ＦＩＧ．６，ＦＩＧ．７，ＦＩＧ．８，ＦＩＧ．１６に示す工程は、ＶＩＡ形成工程（Ａ）に属する。
【００５４】
また、ＶＩＡ形成工程（Ｂ）では、ＦＩＧ．３Ｃに示すように、まず半導体面電極に面するＶＩＡ用開口を予め形成した絶縁層を前記形成し（Ｓ２１）、その後、その絶縁層を半導体基板の半導体面電極側の面に積層し（Ｓ２２）、半導体面電極と実装面電極とを電気接続する（Ｓ２３）。後述のＦＩＧ．１７Ａ〜１７Ｄ，ＦＩＧ．１８Ａ〜１８Ｃに示す工程は、ＶＩＡ形成工程（Ｂ）に属する。
【００５５】
（発光素子の製造例１）
次に、発光素子１の具体的な製造方法について説明する。ＦＩＧ．４Ａ〜４Ｅは主要な製造工程における時系列での素子断面を示し、ＦＩＧ．５Ａ〜５Ｅはそれらに対応した発光素子外形を示す。まず、ＦＩＧ．４Ａ，５Ａに示すように、透明結晶基板６の上に、ｎ型窒化物半導体層２を形成し、さらにｐ型窒化物半導体層３を積層し、一部半導体層２が露出する状態とする。続いて、半導体層２が大きく露出した非積層部２０に半導体層２用の半導体面電極２１、また、半導体層３の上に半導体面電極３１を形成する。以上で、上述の半導体基板が形成される。
【００５６】
続いて、ＦＩＧ．４Ｂ，５Ｂに示すように、半導体基板の半導体層２，３及び半導体面電極２１，３１の上に、絶縁層４、さらにその上に導体層７を形成する。これらの絶縁層４と導体層７は、それぞれ樹脂の塗布、金属薄膜の蒸着等により個別に形成することができる。また、これらをを個別に形成する代わりに、ビルドアップ用プリント基板材料である銅箔付樹脂を、半導体面電極２１，３１側に積層して、一括形成することができる。この場合、絶縁層４は樹脂であり、導体層７は銅箔である。銅箔付樹脂の樹脂部分は、樹脂単体のものの他、ガラスなどのフイラー入り樹脂を用いることができる。
【００５７】
半導体面電極２１，３１側に積層する絶縁層４として、銅箔付樹脂を用いる場合を説明する。銅箔付樹脂を用いることにより、発光素子に容易に樹脂を積層させることが可能となる。例えば、松下電工製銅箔付樹脂であるエポキシ樹脂タイプＲ−０８８０を用いた場合を述べる。半導体基板上にこの銅箔付樹脂を重ねて、プレス機により圧力３．１ＭＰａをかけた状態で、銅箔付樹脂温度を１６５℃で６０分以上保持し、その後、冷却することにより、積層できる。このとき、１３．３ｋＰａ以下の真空状態にすることが望ましい。また、積層プレスを行うときに、発光素子の端面に露出している半導体層をカバーするように樹脂を回りこませることにより、端面の半導体層を保護して、後処理工程における半導体層へのダメージを抑制することができる。
【００５８】
続いて、絶縁層４上の導体層７をパターニングしてＶＩＡ形成部の開口パターンを形成し、ＦＩＧ．４Ｃ，５Ｃに示すように、半導体面電極２１，３１上の樹脂を、後述する方法により除去する。これにより、ＶＩＡ用開口４１が形成される。ＶＩＡ用開口４１を形成したときに、半導体面電極２１，３１の表面における樹脂残渣を除去するために化学的エッチングを行ってもよい。
【００５９】
続いて、ＦＩＧ．４Ｄ，５Ｄに示すように、ＶＩＡ用開口４１の側壁、樹脂層表面の実装面電極部分、及び半導体面電極２１，３１上に、メッキ層からなる、パターニングされた実装面電極５とＶＩＡ１０を形成する。ＶＩＡ１０によって半導体面電極２１，３１と実装面電極５とが電気的に接続される。導電性ペーストなどをＶＩＡ用開口４１内に充填することにより両電極の電気的導通を確保してもよい。以上で、透明結晶基板６の上の発光素子１が完成する。上述した半導体面電極２１，３１、ＶＩＡ１０、及び実装面電極５の形成工程は、従来からプリント基板製造プロセスで行われているものである。
【００６０】
続いて、ＦＩＧ．４Ｅ，５Ｅに示すように、基板分離工程において、透明結晶基板６と発光素子１を分離して、発光素子１が得られる。この発光素子１は発光素子の集合体であり、必要に応じてダイシングを行って単体の発光素子を得ることができる。なお、基板分離工程については後述される。
【００６１】
（ＶＩＡ用開口の形成）
次に、絶縁層４を除去してＶＩＡ用開口４１を形成する一連の方法について説明する。ＦＩＧ．６は、ＶＩＡ用開口４１をレーザ光Ｌ１により加工する状況を示す。絶縁層４を銅箔付樹脂で形成した場合について述べる。半導体面電極２１，３１の上に積層された絶縁層４を除去してＶＩＡ用開口４１を形成する方法としてレーザ光Ｌ１を用いることができる。レーザとしては、炭酸ガスレーザや高調波ＹＡＧレーザ、エキシマレーザなどを用いることができる。加工穴径がφ５０μｍ以上であれば、炭酸ガスレーザが適しており、φ５０μｍ以下では、高調波ＹＡＧレーザが適する。
【００６２】
炭酸ガスレーザで加工する場合、ＦＩＧ．６に示すように、絶縁層４の表面に導体層７（銅箔）が存在するときは、まず、ＶＩＡ形成位置の銅箔を除去した開口部７１を形成しておくことが必要である。銅箔の除去にはレジストパターニングと銅のエッチングで行われる。なお、銅箔付樹脂を用いずに絶縁層４の表面に銅箔のない絶縁層４だけを形成し、レーザ光Ｌ１を用いて絶縁層４にＶＩＡ用開口を形成し、その後に、絶縁層４上の実装用電極を行ってもよい。
【００６３】
高調波ＹＡＧレーザを用いる場合、銅箔をも加工することが可能である。従って、この場合、上述の開口部７１をエッチング等により形成する必要がない。このとき、銅箔加工時の加工エネルギと樹脂加工時の加工エネルギとを異なる条件にすることで、内層の半導体面電極２１，３１へのダメージを避けることができる。また、大面積を一括で加工する場合において、加工品質が重要な場合、エキシマレーザが用いられる。
【００６４】
炭酸ガスレーザで厚さ６０μｍのエポキシ樹脂を加工する場合、加工エネルギはφ１００μｍあたり１〜１０ｍＪである。このとき、内層の半導体面電極表面にダメージが生じないようにすることが必要である。また、炭酸ガスレーザ光で加工する場合、内層の半導体面電極２１，３１表面に樹脂が残存する。そこで、炭酸ガスレーザ光を照射して絶縁層４にＶＩＡ用開口を加工した後、過マンガン酸液、又はクロム酸液に基板を浸漬し、ＶＩＡ用開口内を酸処理して、半導体面電極２１，３１の表面に残留する樹脂を酸化分解して除去できる。過マンガン酸液としては過マンガン酸カリウム水溶液など、また、クロム酸液としてはクロム酸カリウム水溶液などを用いることができる。
【００６５】
過マンガン酸液を用いた処理の具体例を説明する。まず、シプレイ社の８０℃に調整した「ＭＬＢ２１１」液に上述のＶＩＡ用開口加工を行った絶縁層付きの半導体基板（以下基板）を５分間浸漬して膨潤処理した後、過マンガン酸カリウム含有液であるシプレイ社の８０℃に加温した「ＭＬＢ２１３」液に基板を５分間浸漬して酸化分解処理を行なう。次いで水洗した後、１０％硫酸水溶液に基板を５分間浸漬して処理残渣を中和し、さらに水洗をする。これによって、過マンガン酸液で半導体面電極２１，３１の表面に残留する樹脂を除去することができる。
【００６６】
このように、ＶＩＡ用開口４１底面の半導体面電極２１，３１の表面に残留する樹脂を除去することによって、半導体面電極２１，３１とメッキ層との間の導通が樹脂で阻害されることがなくなり、ＶＩＡ用開口４１内のメッキ層による半導体面電極２１，３１と実装面電極５の導体層の電気的接続の信頼性を高めることができる。そして、この樹脂の処理を上記のように過マンガン酸液あるいはクロム酸液によって行なう場合、処理は過マンガン酸液、又はクロム酸液に基板を浸漬等する操作で容易に行なうことができ、しかも一度に多数枚の処理を行なうことができるので、処理を安価に、また高速に行なうことができる。
【００６７】
ＦＩＧ．７は、レーザを用いてＶＩＡ用開口４１を加工する他の方法を示す。絶縁層４を銅箔付樹脂で形成した場合について述べる。まず、上述したように、絶縁層４の表面に銅箔からなる導体層７が配置されているときにＶＩＡ用開口４１を形成する場合、ＶＩＡ用開口４１を形成する部分の銅箔をレジストパターニングとエッチングにより除去して開口部７１を形成しておく。この銅箔の一部が除去された開口部７１周辺の銅箔をレーザ加工時のマスク（銅箔マスク）として用いることにより、レーザ光Ｌ２と基板の精密な位置決めが不要となる。
【００６８】
従って、ＶＩＡ用開口４１の径よりも大口径のレーザ光Ｌ２を照射することにより所望のＶＩＡ用開口４１を位置精度良く形成することができる。例えば、開口部７１の径をφ２００μｍ、位置決め精度を±５０μｍとすれば、φ３００μｍのレーザビームを照射する。高調波ＹＡＧレーザやエキシマレーザなどの紫外線レーザを用いる場合にもこのような銅箔マスクは有効である。つまり、銅箔と樹脂の加工エネルギの閾値の違い（銅箔の加工閾値が樹脂の加工閾値よりも高い）を利用して、レーザ光Ｌ２のエネルギーを絞ってマスクを損傷することなく、選択的に樹脂のみを除去加工することができる。
【００６９】
ＦＩＧ．８は、レーザを用いてＶＩＡ用開口を加工するさらに他の方法を示す。ここで述べる方法は、上述の２例とは異なり、表面に銅箔のない絶縁層４に適用される。ＶＩＡ用開口４１を形成する位置にレーザ光Ｌ３を照射する際、ＶＩＡ用開口４１の配置パターン（加工パターン）を拡大したパターンを有するマスク４２が用いられる。マスク４２の像を結像レンズ４３によって絶縁層４の加工部分に結像させて加工する。レーザ加工光学系として、像転写率が１／１０の光学系を用いた場合、円形φ１００μｍのＶＩＡ用開口加工をする場合は、φ１０００μｍの開口マスク、矩形□５００μｍのＶＩＡ用開口加工をする場合は、□５０００μｍの開口マスクを用いる。また、ＶＩＡ用開口の配列ピッチを２００μｍにしたい場合には、２０００μｍピッチのマスクを用いる。このようにマスク４２を加工形状の拡大パターンとすることでＶＩＡ用開口４１を一括して面加工でき、生産性が向上する。
【００７０】
（ＶＩＡによる放熱と表面実装）
次に、ＶＩＡによる放熱性向上について説明する。ＦＩＧ．９は、内部を充填したＶＩＡを示す。ＶＩＡ用開口４１に導体５１を形成する際に、開口内部すべてを熱の良導体である導電性材料で充填した構造とすることで発光部である半導体層２，３の放熱性を向上させることができる。導電性材料の充填は、ＶＩＡ用開口４１の内表面に厚付けメッキを行うことにより可能となる。また、導電性ペーストをＶＩＡ用開口４１に充填する方法でもよい。充填する材料として、熱伝導率の高いものが望ましい。例えば、銅（４０３Ｗ／ｍ／Ｋ）、銀（４２８Ｗ／ｍ／Ｋ）、アルミニウム（２３６Ｗ／ｍ／Ｋ）などがあげられる。このとき、ＶＩＡ用開口形状をできるだけ大面積にすると、より放熱性を向上できる。放熱性が向上することによって、発光素子への熱負荷が低減でき、安定な発光が得られる。
【００７１】
また、ＶＩＡ用開口４１内部に導電材料を充填する方法として、ＦＩＧ．１０Ａ，１０Ｂに示すように、実装基板５４に実装する時に用いるはんだを用いてもよい。はんだの熱伝導率は、例えば５０Ｗ／ｍ／Ｋであり、効率良く放熱することが可能となる。また、発光素子１の実装には、プリント基板における素子の実装工程を利用することができるので、特別な実装プロセスを必要とせず、実装工程を簡易なものにできる。
【００７２】
（基板分離工程）
次に、発光素子１から透明結晶基板６を分離する方法を説明する。ＦＩＧ．１１Ａ，１１Ｂは、レーザ光照射による基板分離工程を示す。レーザ光Ｌ４を透明結晶基板６を透過して半導体層２の表面に照射すると、従来技術に関連して述べたように、半導体層２の表面の窒化物半導体、例えばＧａＮ層がＧａメタルとＮ２に分解して、ＦＩＧ．１１Ｂに示すように、透明結晶基板６が半導体層２、従って発光素子１から分離される。基板分離に用いられるレーザとしては、エキシマレーザ（ＸｅＣｌ，ＫｒＦ，ＡｒＦ，Ｆ２など）、ＴＨＧ−ＹＡＧレーザ（第３高調波レーザ）、ＦＨＧ−ＹＡＧレーザ（第４高調波レーザ）などの紫外線レーザやパルス幅が１ｐｓ以下の超短パルスレーザ（Ｔｉ：サファイアレーザやその高調波レーザ、エキシマレーザなど）が挙げられる。
【００７３】
透明結晶基板６として、サファイアを用いている場合、サファイアが赤外線から波長１４０ｎｍ程度までの光に対して透明であるので、この範囲の波長のレーザ光であれば、サファイア基板を分離する加工をが可能である。サファイアが窒化ガリウム上に配置されている場合の加工条件は、発光素子１の温度については３０〜１００℃である。ここで、この温度は加工中の発光素子１の温度であってレーザ光照射時のレーザ光照射部の温度ではない。なお、発光素子１の温度は、レーザ加工時に設定せずに、レーザ加工後に昇温して設定してもよい。加工面でのレーザエネルギ密度は２〜１０ｍＪ／ｍｍ２程度である。分離用レーザ光の照射は、集光ビームで加工面を走査（スキャン）する方法や、均一ビーム強度の大口径レーザ光で全面一括照射する方法などにより行うことができる。
【００７４】
なお、サファイアを分離した後のＧａＮ表面にはＧａとＮ２に分解したＧａが残存することがある。このＧａは、酸洗（例えば、ＨＣｌ溶液による）することで除去することが可能である。特に、超短波パルスレーザを用いて分離した場合は、Ｇａの残存はなく、Ｇａ除去工程を省くことが可能となる。
【００７５】
（発光面の表面処理）
以下において、半導体表面（発光面）のいくつかの処理について説明する。ＦＩＧ．１２Ａ、１２Ｂはレーザ光による凹凸構造を形成を示す。レーザ光Ｌ５により透明結晶基板６を分離加工する際に、透明結晶基板６に面している窒化物半導体層２の表面に凹凸構造２２を形成する。凹凸構造２２の形成は、入射レーザ光と拡散反射レーザ光との干渉を利用したり、複数の光束を干渉させた加工などにより行うことが可能である。この凹凸構造２２によって光を取り出す効率を向上できる。
【００７６】
また、凹凸構造２２に周期性を持たすことで、発光素子から光を取り出す効率をさらに向上させることが可能となる。これは、屈折率の違いから全反射して発光素子１の内部に閉じ込められる光を、回折現象により発光素子１の外部に取り出すことができるからである。窒化物半導体層２の表面に１０００ｎｍ周期、１０００ｎｍ深さの凹凸構造２２を形成することにより、約２倍の光取出しが可能となる。また、１５００ｎｍ周期、７５０ｎｍ深さの凹凸構造でも同様の効果が得られる。このように、凹凸構造２２により発光素子１からの光を外部に効率良く取り出すことが可能であり、また、分離加工と同時に凹凸構造を形成するので少ない工程で効果が得られる。
【００７７】
ＦＩＧ．１３は、レーザ光による凹凸構造形成の他の例を示す。レーザ光Ｌ６により透明結晶基板６を分離加工する際に、透明結晶基板６に面している窒化物半導体層２表面に凹凸を形成する方法として、分離用のレーザ光Ｌ６とは別に、凹凸構造２２形成用のレーザ光Ｌ７，Ｌ８を用いる。すなわち、発光素子１の表面垂直方向から分離用レーザ光Ｌ６を照射し、斜め方向から凹凸構造２２形成用レーザ光Ｌ７，Ｌ８を照射する。凹凸構造２２形成用レーザビームとして、複数の光束を用いた干渉加工によると、表面微細形状の形状制御が容易であり、また周期性を持たすことが可能である。上述のように、この凹凸構造２２に周期性を持たすことで、発光素子１から光を取り出す効率をさらに向上させることが可能となる。
【００７８】
ＦＩＧ．１４は、光取出し効率向上のための凹凸構造形成の他の方法を示す。すなわち、透明結晶基板を分離した窒化物半導体層２の表面に、微細凹凸表面形状を有する透明光学部品８を後付けで配置する。窒化物半導体（ＧａＮ）の屈折率は２．５と非常に高い値である。一方、光を取り出す大気の屈折率は１．０であるので、その比は２．５となる。従って、半導体層２側から大気側へと光が進む場合、臨界角が小さく、全反射によって発光素子内部に閉じ込められる光が多くなり、光取出し損失が大きい。そこで、屈折率が、Ｘ／３＋Ｙ（Ｘは窒化物半導体の屈折率と大気の屈折率の差、Ｙは大気の屈折率）の値以上であるような透明光学材料を用いて、表面に凹凸構造を有する透明光学部品８を形成する。その凹凸構造は、０．１〜１００μｍの表面粗さで、かつ周期性があるほうが望ましい。例えば、透明光学部品８の材料として、石英ガラスを用いれば、屈折率は１．５程度であり、ＧａＮの屈折率が２．５、大気の屈折率が１．０であるので、上記条件が満たされ、光取出し効率を向上させることが可能となる。透明光学部品８の屈折率は高いほど好ましく、サファイア（屈折率：１．７７）などを用いてもよい。
【００７９】
ＦＩＧ．１５は、発光素子の発光の色調変換（波長変換）にかかる半導体表面処理を示す。半導体層２の表面又は内部に蛍光体９を配置させることにより、発光素子１から発せられた光を蛍光体９で効率良く色調変換することができる。また、樹脂などにより発光素子１を封止する場合、封止樹脂に蛍光体を分散させている場合よりも封止樹脂の劣化を低減できる。上述のレーザ光による透明結晶基板の分離工程の後に、分離加工された窒化物半導体層２の表面に蛍光体９を配置させる。その配置の形態として、窒化物半導体層２の表面に配置させるものや窒化物半導体層２の内部に蛍光体をドープするものなどが挙げられる。蛍光体の種類としては、例えば、青色を発する窒化物半導体では、青色を黄色に変換する蛍光体、又は、緑色と赤色を発する蛍光体を用い、紫外線を発する窒化物半導体では、青色と緑色と赤色を発する蛍光体を用いる。窒化物半導体の表面、又は内部に蛍光体を配置することにより、発せられた光を効率良く蛍光体に投入することが可能となり、また、発光素子を樹脂などで封止した場合、封止樹脂の劣化を低減することも可能となる。
【００８０】
窒化物半導体表面（内部）への蛍光体の打ち込み（ドーピング）は、窒化物半導体表面にレーザ光を照射するなどにより軟化させた状態を形成し、そこに加速した蛍光体粒子を照射することによって行うことができる。半導体を軟化させるレーザ光として、例えば、（１）波長８００ｎｍ、パルス幅１２０ｆｓ、繰り返し周波数１ｋＨｚのフェムト秒レーザを用いる場合は加工エネルギー密度を０．００１〜０．０５Ｊ／ｍｍ２、（２）波長２４８ｎｍ、パルス幅２７０ｆｓ、繰り返し周波数３５０Ｈｚのエキシマフェムト秒レーザを用いる場合は加工エネルギー密度を０．０１〜１Ｊ／ｍｍ２とする。加速して照射する蛍光体粒子として、ナノサイズのものを用いれば、より高効率な色調変換が可能となる。
【００８１】
（絶縁層形成の他の例）
次に、発光素子１の他の製造方法の例を、ＦＩＧ．１６を参照して説明する。この製造方法は、前述同様にＶＩＡ形成工程（Ａ）を用いるものであり、半導体基板上に絶縁層４を形成した後、絶縁層にＶＩＡ用開口を形成する。ここでは、絶縁層４の材料として、上述の樹脂や銅箔付樹脂と異なり、セラミックスやシリコンを用いる場合について説明する。セラミックス又はシリコンの薄板を半導体基板の半導体層２，３及び半導体面電極２１，３１上に接合する。セラミックスとしてアルミナを用いることができる。これらは、接合面を清浄化及び活性化した状態で圧力をかけることにより接合することができる。
【００８２】
このような接合として、例えば、金属同士の接合では、拡散接合、圧接法、超音波接合、などが挙げられるが、絶縁基板と半導体との接合では、接合表面をＡｒプラズマなどにより洗浄した後に、常温下で接合面を張り合わせ、圧力をかけることで接合させることができる。また、絶縁層４と半導体基板の接合面に低融点ガラスなどを配置し、その低融点ガラスによりこれらを接合させることも有効である。このようにして半導体基板に接合された絶縁層は、前述同様に処理される。すなわち、セラミックスやシリコンから成る絶縁層４に対して、レーザ光を用いてＶＩＡ用開口が形成され、メッキを用いてＶＩＡと実装面電極が形成される。シリコンによる絶縁層４の場合、プラズマエッチングによりＶＩＡ用開口を形成することができる。
【００８３】
（発光素子の製造例２）
次に、発光素子１のさらに他の製造方法について、ＦＩＧ．１７Ａ〜１７Ｄを参照して説明する。この製造方法では、前出のＦＩＧ．３Ｃに示したＶＩＡ形成工程（Ｂ）を用いる。すなわち、ＦＩＧ．１７Ａに示すように、半導体面電極２１，３１に面するＶＩＡ用開口４１を予め形成した絶縁層４を、半導体基板の半導体層２，３及び半導体面電極２１，３１上に接合して積層する。
【００８４】
接合する絶縁層４の材料として、前述の、樹脂や銅箔付樹脂、アルミナなどのセラミックス、及びシリコンを用いることができる。これらの絶縁層４にＶＩＡ用開口４１を形成する方法として、前述のレーザ光による方法を用いることができる。シリコンの場合、プラズマエッチングによりＶＩＡ用開口４１を形成することができる。また、セラミックスを用いる場合、開口を形成したグリーンシートを焼成してＶＩＡ用開口４１を備えたセラミックス製の絶縁層４を形成してもよい。また、樹脂や銅箔付樹脂を用いる場合、ＶＩＡ用開口４１が貫通孔である利点を生かして、パンチングやドリリングにより容易にＶＩＡ用開口４１を形成できる。
【００８５】
ＦＩＧ．１７Ｂは、絶縁層４を半導体基板に接合した状態を示す。このような絶縁層４の接合は、絶縁層４が樹脂の場合、例えば前述のエポキシ樹脂タイプＲ−０８８０を用いて、前述同様に行える。また、絶縁層４として、セラミックスやシリコンを用いる場合、前述のＦＩＧ．１６に関連して述べた方法により接合できる。ＦＩＧ．１７Ｃに示す実装面電極５の形成、及びＶＩＡ用開口４１内面の導体５１による電極間の電気接続、及びＦＩＧ．１７Ｄに示す半導体基板の分離は、前述した何れかの方法を用いて同様に行うことができる。
【００８６】
（発光素子の製造例３）
次に、発光素子１のさらに他の製造方法について、ＦＩＧ．１８Ａ〜１８Ｃを参照して説明する。この製造方法では、前出のＦＩＧ．７Ａに示した方法と同様に絶縁層４にＶＩＡ用開口４１を予め形成することに加え、絶縁層４に実装面電極５とＶＩＡ用開口４１内面の導体５１をも予め形成する。また、新たに、ＶＩＡ電極５２が、半導体面電極２１，３１に面する絶縁層４の面であってＶＩＡ用開口４１の周囲に形成されている。このＶＩＡ電極５２は、導体５１と半導体面電極２１，３１とを確実に電気接続するために形成されている。以上まとめると、この絶縁層４は、ＶＩＡ１０及び実装面電極５が最終状態で備わっているものである。
【００８７】
このようなＶＩＡ１０及び実装面電極５が備わった絶縁層４を用いると、ＦＩＧ．１８Ｂに示すように、絶縁層４を半導体基板に接合することにより発光素子１が形成される。この接合は、前述した何れかの方法を用いて同様に行うことができる。さらに、ＦＩＧ．１８Ｃに示すように、前述した何れかの方法を用いて半導体基板を分離した発光素子１が得られる。なお、本発明は、上記構成に限られることなく種々の変形が可能である。
【００８８】
この出願は２００３年９月２４日付けの特許出願に基づいて優先権主張を行う。その出願の内容の全体が参照によって、この出願に組み込まれる。
【図面の簡単な説明】
【００８９】
【図１】ＦＩＧ．１は本発明の発光素子の一部断面を含む斜視図である。
【図２】ＦＩＧ．２は同上発光素子の断面図である。
【図３】ＦＩＧ．３Ａ〜３Ｃは本発明に係る発光素子の製造方法の工程図である。
【図４】ＦＩＧ．４Ａ〜４Ｅは同上製造方法を工程毎に時系列に示す発光素子の断面図である。
【図５】ＦＩＧ．５Ａ〜５Ｅは同上に対応した発光素子の斜視図である。
【図６】ＦＩＧ．６は同上製造方法のＶＩＡ形成工程を説明する断面図である。
【図７】ＦＩＧ．７は同上製造方法のＶＩＡ形成工程の他の例を説明する断面図である。
【図８】ＦＩＧ．８は同上製造方法のＶＩＡ形成工程さらに他の例を説明する断面図である。
【図９】ＦＩＧ．９は本発明の発光素子の他の例を示す断面図である。
【図１０】ＦＩＧ．１０Ａ，１０Ｂは本発明の発光素子の実装の様子を示す断面図である。
【図１１】ＦＩＧ．１１Ａ，１１Ｂは同上製造方法の基板分離工程を説明する断面図である。
【図１２】ＦＩＧ．１２Ａ，１２Ｂは同上製造方法の基板分離工程の他の例を説明する断面図である。
【図１３】ＦＩＧ．１３は同上製造方法の基板分離工程を説明する断面図である。
【図１４】ＦＩＧ．１４は半導体層表面に凹凸構造を有する本発明の発光素子の断面図である。
【図１５】ＦＩＧ．１５は半導体層に蛍光体を有する本発明の発光素子の断面図である。
【図１６】ＦＩＧ．１６は本発明に係る発光素子の製造方法の他の例を示す断面図である。
【図１７】ＦＩＧ．１７Ａ〜１７Ｄは本発明に係る発光素子の製造方法のさらに他の例を示す断面図である。
【図１８】ＦＩＧ．１８Ａ〜１８Ｃは本発明に係る発光素子の製造方法のさらに他の例を示す断面図である。
【図１９】ＦＩＧ．１９Ａ〜１９Ｆは従来のレーザダイオードアレイの製造工程を示す断面図である。
【符号の説明】
【００９０】
１    発光素子
２，３    半導体層
４    絶縁層
５    実装面電極
６    透明結晶基板
７    導体層
１０    ＶＩＡ
２０    非積層部
２１，３１    半導体面電極
４１    ＶＩＡ用開口
Ｌ１〜Ｌ８    レーザ光
【図１】
2007503718.tif 000003
【図２】
2007503718.tif 000004
【図３】
2007503718.tif 000005
【図４】
2007503718.tif 000006
【図５】
2007503718.tif 000007
【図６】
2007503718.tif 000008
【図７】
2007503718.tif 000009
【図８】
2007503718.tif 000010
【図９】
2007503718.tif 000011
【図１０】
2007503718.tif 000012
【図１１】
2007503718.tif 000013
【図１２】
2007503718.tif 000014
【図１３】
2007503718.tif 000015
【図１４】
2007503718.tif 000016
【図１５】
2007503718.tif 000017
【図１６】
2007503718.tif 000018
【図１７】
2007503718.tif 000019
【図１８】
2007503718.tif 000020
【図１９】
2007503718.tif 000021
【国際調査報告】
2007503718.tif 000022
2007503718.tif 000023
2007503718.tif 000024